(57)【要約】      （修正有）【課題】内容物に含まれる成分の吸着を抑制（非吸着性）し、接着層の臭気が内容物へ移行することを抑制（非透過性）することができ、包装材料の熱融着部を加熱圧着してシールする際、広いシール温度範囲が得られる包装材料を提供する。【解決手段】順に少なくとも熱可塑性樹脂層１１０、紙基材層１２０、第１の接着樹脂層１３０、バリア層１４０、環状オレフィン共重合体からなる樹脂を含む熱融着性樹脂層１６０を備えた包装材料１００であって、熱融着性樹脂層が、バリア層の側から順に少なくとも第１のポリエチレン樹脂層１６１、第１の環状オレフィン共重合体樹脂層１６２、第２のポリエチレン樹脂層１６３を備え、第１の環状オレフィン共重合体樹脂層が、環状オレフィン共重合体からなる樹脂を８０質量％以上含み、バリア層と第１のポリエチレン樹脂層とが直接、接することを特徴とする包装材料である。【選択図】図２
2020055274.tif 000002
【特許請求の範囲】
【請求項１】
順に少なくとも熱可塑性樹脂層、紙基材層、第１の接着樹脂層、バリア層、環状オレフィン共重合体からなる樹脂を含む熱融着性樹脂層を備えた包装材料であって、
前記熱融着性樹脂層が、前記バリア層の側から順に少なくとも第１のポリエチレン樹脂層、第１の環状オレフィン共重合体樹脂層、第２のポリエチレン樹脂層を備え、
前記第１の環状オレフィン共重合体樹脂層が、前記環状オレフィン共重合体からなる樹脂を８０質量％以上含み、
前記バリア層と前記第１のポリエチレン樹脂層とが直接、接することを特徴とする包装材料。
【請求項２】
前記第２のポリエチレン樹脂層が、前記環状オレフィン共重合体からなる樹脂を１０質量％以上８０質量％以下含むことを特徴とする請求項１に記載の包装材料。
【請求項３】
順に少なくとも熱可塑性樹脂層、紙基材層、第１の接着樹脂層、バリア層、第２の接着樹脂層、環状オレフィン共重合体からなる樹脂を含む熱融着性樹脂層を備えた包装材料であって、
前記熱融着性樹脂層が、前記第２の接着樹脂層の側から順に少なくとも第２の環状オレフィン共重合体樹脂層、第１の環状オレフィン共重合体樹脂層、第３の環状オレフィン共重合体樹脂層を備え、
前記第１の環状オレフィン共重合体樹脂層が、前記環状オレフィン共重合体からなる樹脂を８０質量％以上含み、
前記第２の環状オレフィン共重合体樹脂層及び前記第３の環状オレフィン共重合体樹脂層が、前記環状オレフィン共重合体からなる樹脂を１０質量％以上８０質量％以下含み、
前記第２の接着樹脂層と前記第２の環状オレフィン共重合体樹脂層とが直接、接することを特徴とする包装材料。
【請求項４】
順に少なくとも熱可塑性樹脂層、紙基材層、第１の接着樹脂層、バリア層、第２の接着樹脂層、環状オレフィン共重合体からなる樹脂を含む熱融着性樹脂層を備えた包装材料であって、
前記熱融着性樹脂層が、前記第２の接着樹脂層の側から順に少なくとも第１のポリエチレン樹脂層、第１の環状オレフィン共重合体樹脂層、第２の環状オレフィン共重合体樹脂層を備え、
前記第１の環状オレフィン共重合体樹脂層が、前記環状オレフィン共重合体からなる樹脂を８０質量％以上含み、
前記第２の環状オレフィン共重合体樹脂層が、前記環状オレフィン共重合体からなる樹脂を１０質量％以上８０質量％以下含むことを特徴とする包装材料。
【請求項５】
前記第１の接着樹脂層の厚さが、１５μｍ以上５０μｍ以下であることを特徴とする請求項１乃至請求項４のいずれかに記載の包装材料。
【請求項６】
前記バリア層が、金属箔またはプラスチックフィルムの一方の面に無機酸化物若しくは金属が蒸着された蒸着層を有する蒸着フィルムであることを特徴とする請求項１乃至請求項５のいずれかに記載の包装材料。
【請求項７】
前記第１の接着樹脂層が、カルボン酸基含有化合物、エポキシ基含有化合物、シラン基含有化合物及び酸無水物含有化合物からなる群から選ばれた１種以上の化合物を含むことを特徴とする請求項１乃至請求項６のいずれかに記載の包装材料。
【発明の詳細な説明】
【技術分野】
【０００１】
本発明は、包装材料に関し、詳しくは清酒、焼酎、ワイン等のアルコール飲料やコーヒー、ジュース、牛乳等の液体飲料やスープ、出汁、麺つゆ等の液体食品を包装する包装材料に関する。
【背景技術】
【０００２】
従来、アルコール飲料や液体飲料や液体食品等の内容物を包装する包装容器に用いられる包装材料としては、紙基材層と、内容物の保存性を高めるために酸素や水蒸気等のガス遮断性を備えたバリア層と、熱融着性樹脂からなる熱融着性樹脂層が積層された積層体が用いられることが広く知られている。熱融着性樹脂層の内容物と接する側にはシール性・密封性が優れているポリエチレン樹脂が一般的に用いられている。
【０００３】
しかしながら、熱融着性樹脂層の内容物と接する最内面にポリエチレン樹脂を用いるために内容物に含まれる成分の一部がポリエチレン樹脂に吸着されたり、特に吟醸酒の場合、吟醸酒特有の微量の香気成分が吸着され、吟醸酒の風味が損なわれるという問題がある。一方、バリア層と熱融着性樹脂層の間に介在する接着層の臭気が最内面の熱融着性樹脂層のポリエチレン樹脂層を透過して内容物に移行し内容物の味覚が低下するという問題がある。
【０００４】
このような問題を解決するために表面に少なくとも熱可塑性樹脂層を有し、裏面に少なくともガスバリア層とシーラント層（熱融着性樹脂層ともいう。）を有する液体用紙容器であって、シーラント層の内容物が接する面に環状オレフィン系樹脂層を用いた構成が提案されている（例えば、特許文献１参照）。環状オレフィン系樹脂は内容物に含まれる成分の一部が吸着されることを抑制（以下、非吸着性という。）したり、接着層の臭気が内容物へ移行することを抑制（以下、非透過性という。）できる特性を有している。特許文献１は内容物と接する面に環状オレフィン系樹脂層が用いられているために非吸着性、非透過性を備えた液体用紙容器である。
【先行技術文献】
【特許文献】
【０００５】
【特許文献１】特開２０１２−８６８５６号公報
【発明の概要】
【発明が解決しようとする課題】
【０００６】
しかしながら、特許文献１に記載された液体用紙容器に用いる包装材料は、シーラント層の内面に環状オレフィン系樹脂が用いられているために従来の内面にポリエチレン樹脂を用いた包装材料に比べ、シーラント層同士を加熱圧着してシールする際、最適シール温度範囲が狭く、シール温度管理が煩雑であるという問題がある。
【０００７】
そこで本発明は、上記問題を解決すべくなされたものであり、その目的とするところは内容物に含まれる成分の吸着を抑制（非吸着性）し、接着層の臭気が内容物へ移行することを抑制（非透過性）することができ、包装材料の熱融着部を加熱圧着してシールする際、広いシール温度範囲が得られる包装材料を提供することにある。
【課題を解決するための手段】
【０００８】
本発明は、上記課題を達成するためになされたものであり、請求項１記載の本発明は、順に少なくとも熱可塑性樹脂層、紙基材層、第１の接着樹脂層、バリア層、環状オレフィン共重合体からなる樹脂を含む熱融着性樹脂層を備えた包装材料であって、前記熱融着性樹脂層が、前記バリア層の側から順に少なくとも第１のポリエチレン樹脂層、第１の環状オレフィン共重合体樹脂層、第２のポリエチレン樹脂層を備え、前記第１の環状オレフィン共重合体樹脂層が、前記環状オレフィン共重合体からなる樹脂を８０質量％以上含み、前記バリア層と前記第１のポリエチレン樹脂層とが直接、接することを特徴とする包装材料である。
【０００９】
また、請求項２記載の本発明は、請求項１に記載の包装材料において、前記第２のポリエチレン樹脂層が、前記環状オレフィン共重合体からなる樹脂を１０質量％以上８０質量％以下含むことを特徴とするものである。
【００１０】
また、請求項３記載の本発明は、順に少なくとも熱可塑性樹脂層、紙基材層、第１の接着樹脂層、バリア層、第２の接着樹脂層、環状オレフィン共重合体からなる樹脂を含む熱融着性樹脂層を備えた包装材料であって、前記熱融着性樹脂層が、前記第２の接着樹脂層の側から順に少なくとも第２の環状オレフィン共重合体樹脂層、第１の環状オレフィン共重合体樹脂層、第３の環状オレフィン共重合体樹脂層を備え、前記第１の環状オレフィン共重合体樹脂層が、前記環状オレフィン共重合体からなる樹脂を８０質量％以上含み、前記第２の環状オレフィン共重合体樹脂層及び前記第３の環状オレフィン共重合体樹脂層が、前記環状オレフィン共重合体からなる樹脂を１０質量％以上８０質量％以下含み、前記第２の接着樹脂層と前記第２の環状オレフィン共重合体樹脂層とが直接、接することを特徴とする包装材料である。
【００１１】
また、請求項４記載の本発明は、順に少なくとも熱可塑性樹脂層、紙基材層、第１の接着樹脂層、バリア層、第２の接着樹脂層、環状オレフィン共重合体からなる樹脂を含む熱融着性樹脂層を備えた包装材料であって、前記熱融着性樹脂層が、前記第２の接着樹脂層の側から順に少なくとも第１のポリエチレン樹脂層、第１の環状オレフィン共重合体樹脂層、第２の環状オレフィン共重合体樹脂層を備え、前記第１の環状オレフィン共重合体樹脂層が、前記環状オレフィン共重合体からなる樹脂を８０質量％以上含み、前記第２の環状オレフィン共重合体樹脂層が、前記環状オレフィン共重合体からなる樹脂を１０質量％以上８０質量％以下含むことを特徴とする包装材料である。
【００１２】
また、請求項５記載の本発明は、請求項１乃至請求項４のいずれかに記載の包装材料において、前記第１の接着樹脂層の厚さが、１５μｍ以上５０μｍ以下であることを特徴とするものである。
【００１３】
また、請求項６記載の本発明は、請求項１乃至請求項５のいずれかに記載の包装材料において、前記バリア層が、金属箔またはプラスチックフィルムの一方の面に無機酸化物若しくは金属が蒸着された蒸着層を有する蒸着フィルムであることを特徴とするものである。
【００１４】
また、請求項７記載の本発明は、請求項１乃至請求項６のいずれかに記載の包装材料において、前記第１の接着樹脂層が、カルボン酸基含有化合物、エポキシ基含有化合物、シラン基含有化合物及び酸無水物含有化合物からなる群から選ばれた１種以上の化合物を含むことを特徴とするものである。
【発明の効果】
【００１５】
本発明の包装材料は、内容物に含まれる成分の吸着を抑制（非吸着性）でき、また、接着層の臭気が内容物へ移行することを抑制（非透過性）できるので内容物の味覚が損なわれることを防止できる。また、包装材料の熱融着部を加熱圧着してシールする際、広いシール温度範囲が得られる。
【図面の簡単な説明】
【００１６】
【図１】本発明に係る包装材料を用いた包装容器の一実施形態を示す斜視図である。
【図２】本発明の第１実施形態に係る包装材料の層構成を示す概略断面図である。
【図３】本発明に係る包装材料のバリア層の一例を示す概略断面図である。
【図４】本発明の第２実施形態に係る包装材料の層構成を示す概略断面図である。
【図５】本発明の第３実施形態に係る包装材料の層構成を示す概略断面図である。
【図６】本発明に係る包装材料を用いた液体用紙容器の組立完成前の胴貼りされ折り畳まれた状態から起函され筒状にされた状態を示す斜視図である。
【図７】本発明に係る包装材料を用いた液体用紙容器の組立完成前における頂部の加熱前にくせ折りした状態を示す斜視図である。
【図８】チャンバー部を備えた装置本体の頂部用加熱部を説明する説明図である。
【発明を実施するための形態】
【００１７】
上記の本発明について、図面等を用いて以下に詳述する。
図１は本発明に係る包装材料を用いた包装容器の一実施形態を示す斜視図、図２は本発明の第１実施形態に係る包装材料の層構成を示す概略断面図、図３は本発明に係る包装材料のバリア層の一例を示す概略断面図、図４は本発明の第２実施形態に係る包装材料の層構成を示す概略断面図、図５は本発明の第３実施形態に係る包装材料の層構成を示す概略断面図、図６は本発明に係る包装材料を用いた液体用紙容器の組立完成前の胴貼りされ折り畳まれた状態から起函され筒状にされた状態を示す斜視図、図７は本発明に係る包装材料を用いた液体用紙容器の組立完成前における頂部の加熱前にくせ折りした状態を示す斜視図、図８はチャンバー部を備えた装置本体の頂部用加熱部を説明する説明図であり、図中の１０は液体用紙容器、１０’は組立完成前の液体用紙容器、１１は胴部熱融着部、１２は頂部熱融着部、１３は注出口部、１４は開口頂端部、１４’はくせ折りされた開口頂端部、１５は開口底端部、１６は穴部、１７は頂部、１８は底部、２０はチャンバー部、２１は外面加熱部、２２は内面加熱部、１００、２００、３００は包装材料、１１０は熱可塑性樹脂層、１２０は紙基材層、１３０は第１の接着樹脂層、１４０はバリア層、１４１はプラスチックフィルム、１４２は蒸着層、１５０は第２の接着樹脂層、１６０，２６０，３６０は熱融着性樹脂層、１６１、３６１は第１のポリエチレン樹脂層、１６２、２６２、３６２は第１の環状オレフィン共重合体樹脂層、１６３は第２のポリエチレン樹脂層、２６３、３６３は第２の環状オレフィン共重合体樹脂層、２６４は第３の環状オレフィン共重合体樹脂層をそれぞれ示す。
【００１８】
〔第１実施形態〕
図１は本発明に係る包装材料を用いた包装容器の一実施形態を示す斜視図であり、液体用紙容器１０の例を示す。
【００１９】
液体用紙容器１０は、例えば、包装材料１００（図２参照）を所定の罫線と切刃を備えた打抜型で所定の外郭形状に打抜いて得られた展開状態（以下、ブランクという。）とし、罫線で折り曲げブランクの対向する一方の端部同士を重ね合わせて所定幅の胴部熱融着部１１を設け、胴部熱融着部１１を例えばフレームシールを行い筒状とし、その後、液体用紙容器充填密封装置で底部熱融着部（図示しない）、頂部熱融着部１２を加熱圧着して箱状に形成されたゲーブルトップ型容器を示している。胴部熱融着部１１、頂部熱融着部１２、底部熱融着部は包装材料１００の最内層の熱融着性樹脂層１６０（図２参照）を対向させて熱融着したものである。なお、図１では頂部熱融着部１２は見えているが、胴部熱融着部１１は例えば注出口部１３の反対側の図１において上下方向の一方の隅に帯状に設けられており見えないので破線で示しており、底部熱融着部は図示していない。液体用紙容器１０の中には清酒、焼酎等の酒類、ジュース、お茶、水、コーヒー、乳飲料等の液体飲料、スープ等の液体食品が図示しないが充填され密封されており、液体用紙容器１０の頂部１７には、使用に際し、内容物等を簡単に注出できるように注出口本体とキャップを備えた注出口部１３が設けられている。また、図示しないが、通常、外側となる熱可塑性樹脂層１１０（図２参照）の外面にグラビア印刷法、オフセット印刷法、フレキソ印刷法等により印刷が施されている。
【００２０】
図２は本発明の第１実施形態に係る包装材料１００の層構成を示す概略断面図である。包装材料１００は、順に少なくとも熱可塑性樹脂層１１０、紙基材層１２０、第１の接着樹脂層１３０、バリア層１４０、環状オレフィン共重合体からなる樹脂を含む熱融着性樹脂層１６０を備えた構成である。
【００２１】
図２に示すように熱融着性樹脂層１６０が、バリア層１４０の側から順に少なくとも第１のポリエチレン樹脂層１６１、第１の環状オレフィン共重合体樹脂層１６２、第２のポリエチレン樹脂層１６３を備えている。熱融着性樹脂層１６０は、環状オレフィン共重合体からなる樹脂を含んでおればよいものであって、図２に示す構成に限定されるものではない。
【００２２】
つぎに包装材料１００を構成する各層について説明する。
紙基材層１２０は液体用紙容器１０をリジッドにするために賦型性、耐屈曲性、剛性、腰、強度等を有するミルクカートン原紙、カップ原紙、板紙等が使用され、坪量１００〜４５０ｇ／ｍ2 程度のものが使用される。
【００２３】
紙基材層１２０の上面に形成される熱可塑性樹脂層１１０は、液体用紙容器１０に耐水性を付与すると共に、熱可塑性樹脂層１１０を対向させて熱融着させるものであり、ポリオレフィン系樹脂が使用され、主に低密度ポリエチレンが使用される。熱可塑性樹脂層１１０は低密度ポリエチレンを熱溶融押出法で紙基材層１２０の上にラミネートされる。熱可塑性樹脂層１１０の表面には通常印刷が施されるので印刷インキの接着性を向上させるためにコロナ放電処理等の表面処理を施すのが好ましい。
【００２４】
第１の接着樹脂層１３０は押出ラミネート法、共押出ラミネート法等の方法によって紙基材層１２０とバリア層１４０とを接着する樹脂層から成っている。押出ラミネート法及び共押出ラミネート法に用いられる樹脂としては、低密度ポリエチレン、アイオノマー、エチレン−アクリル酸共重合体（ＥＡＡ）、エチレン−メタクリル酸共重合体（ＥＭＡＡ）、エチレン−アクリル酸メチル共重合体（ＥＭＡ）、エチレン−アクリル酸エチル共重合体（ＥＥＡ）、エチレン−メタクリル酸メチル共重合体（ＥＭＭＡ）等の樹脂が使用される。
【００２５】
さらに第１の接着樹脂層１３０は、上記樹脂に加え、カルボン酸基含有化合物、エポキシ基含有化合物、シラン基含有化合物及び酸無水物含有化合物からなる群から選ばれた１種以上の化合物を含むことが好ましく、より優れた接着力が得られ、バブリングが発生することを抑制する効果がある。なお、バブリングとは熱融着性樹脂層１６０を加熱したとき、紙基材層１２０に含まれる空気が膨張したり、あるいは水分が気化して膨張することにより紙基材層１２０とバリア層１４０との間に気泡が発生する現象をいう。バブリングが発生すると包装材料１００にピンホール発生を引き起こすことがある。
【００２６】
第１の接着樹脂層１３０の厚さとしては、１５μｍ以上５０μｍ以下であることが好ましい。厚さが１５μｍ未満になると紙基材層１２０とバリア層１４０との接着力が劣り、また、包装材料の成形時における加熱によりバブリングが発生し、ピンホールを引き起す。厚さ５０μｍを超えると液体用紙容器充填密封装置にて液体用紙容器にするとき、成形不良が発生しやすくなる。第１の接着樹脂層１３０の厚さは厚くなるほど、密着強度を上げると共にバブリング適性が良好になる。
【００２７】
バリア層１４０はガスバリア性を有し、酸素や水蒸気が外部から包装材料１００を透過して液体用紙容器１０の内部へ侵入することを防止し、また、液体用紙容器１０内に充填されている内容物が有する例えば香気成分等が包装材料１００を透過して液体用紙容器１０の外部へ逸散することを防止する役割を果たす。バリア層１４０には、アルミニウム等の金属箔やプラスチックフィルムにアルミニウム等の金属や酸化珪素、酸化アルミニウム等を蒸着した蒸着フィルムを用いることができる。アルミニウム箔はガスバリア性と、遮光性等の機能を付与させるものであり、厚さ５〜２０μｍの軟質、半硬質、硬質又は合金タイプ等のアルミニウム箔が使用される。
【００２８】
図３は本発明に係る包装材料のバリア層の一例を示す概略断面図であり、バリア層１４０に用いる蒸着フィルムの例を示す。図３に示すようにバリア層１４０は、例えば、ポリエチレンテレフタレートフィルムやナイロンフィルム等のプラスチックフィルム１４１にアルミニウム等の金属や酸化珪素、酸化アルミニウム等を蒸着した蒸着層１４２を有する蒸着フィルムである。バリア層１４０として蒸着フィルムを用いる場合、蒸着層１４２が第１の接着樹脂層１３０（図２参照）の側に位置するように積層することが好ましい。
【００２９】
熱融着性樹脂層１６０として、環状オレフィン共重合体からなる樹脂を含むことが好ましい。環状オレフィン共重合体としては、例えば、エチレン・環状オレフィン共重合体ランダム共重合体、環状オレフィン共重合体の開環共重合体の水素化物、グラフト変性したエチレン・環状オレフィン共重合体ランダム共重合体、グラフト変性した環状オレフィン共重合体の開環共重合体などが挙げられる。環状オレフィン共重合体からなる樹脂としては、具体的にはポリプラスチックス株式会社製ＴＯＰＡＳ（登録商標）、三井化学株式会社製ＡＰＥＬ（登録商標）、日本ゼオン株式会社製ＺＥＯＮＯＲ（登録商標）、ＺＥＯＮＥＸ（登録商標）等が挙げられる。
【００３０】
熱融着性樹脂層１６０としては、図２に示すようにバリア層１４０の側から順に少なくとも第１のポリエチレン樹脂層１６１、第１の環状オレフィン共重合体樹脂層１６２、第２のポリエチレン樹脂層１６３を備える。第１のポリエチレン樹脂層１６１としては、低密度ポリエチレン、中密度ポリエチレン、高密度ポリエチレン、直鎖状低密度ポリエチレン等が使用できる。第１の環状オレフィン共重合体樹脂層１６２は、環状オレフィン共重合体からなる樹脂を８０質量％以上含むことが好ましい。第２のポリエチレン樹脂層１６３は第１のポリエチレン樹脂層１６１と同じポリエチレン樹脂が使用できる。さらに第２のポリエチレン樹脂層１６３は環状オレフィン共重合体からなる樹脂を含んでいてもよく、その場合、含有割合は環状オレフィン共重合体からなる樹脂を１０質量％以上８０質量％以下であることがより好ましい。これら３層の第１のポリエチレン樹脂層１６１、第１の環状オレフィン共重合体樹脂層１６２、第２のポリエチレン樹脂層１６３はバリア層１４０に押出ラミネートまたは３層共押出ラミネートすることによりバリア層１４０と第１のポリエチレン樹脂層１６１が直接、接している。また、共押出して共押出フィルムとし、バリア層１４０に熱ラミネートすることもできる。熱融着性樹脂層１６０の合計厚さとしては、厚さ３０μｍ以上、８０μｍ以下程度、好ましくは厚さ４０μｍ以上、６０μｍ以下である。なお、第１のポリエチレン樹脂層１６１は単層でもよく、２層以上の多層にすることもできる。
【００３１】
熱融着性樹脂層１６０を構成する第１のポリエチレン樹脂層１６１はバリア層１４０と第１の環状オレフィン共重合体樹脂層１６２とを接着させる層であり、第１の環状オレフィン共重合体樹脂層１６２は環状オレフィン共重合体を含有することにより、第１の環状オレフィン共重合体樹脂層１６２より第１のポリエチレン樹脂層１６１を含む外側の成分が液体用紙容器１０へ移行することを防止すると共に内容物の成分が熱融着性樹脂層１６０に吸着されることを抑制する。よって、内容物の品質を保持でき、特に内容物が液体の場合、香気成分の吸着が防止でき内容物の味覚を良好に保持できる。このように環状オレフィン共重合体樹脂は非吸着性と非透過性を備えている。第２のポリエチレン樹脂層１６３はポリエチレン樹脂を使用することにより、シール温度の最適な範囲が得られる。また、第２のポリエチレン樹脂層１６３に環状オレフィン共重合体からなる樹脂を含む場合、含有割合を環状オレフィン共重合体からなる樹脂を１０質量％以上８０質量％以下とすることによりシール温度の最適な範囲を広くでき、さらに良好な非吸着性、非透過性が得られる。
【００３２】
〔第２実施形態〕
図４は本発明の第２実施形態に係る包装材料２００の層構成を示す概略断面図である。図４に示すように包装材料２００は、順に少なくとも熱可塑性樹脂層１１０、紙基材層１２０、第１の接着樹脂層１３０、バリア層１４０、第２の接着樹脂層１５０、環状オレフィン共重合体からなる樹脂を含む熱融着性樹脂層２６０を備えた構成である。
【００３３】
図４に示すように熱融着性樹脂層２６０が、第２の接着樹脂層１５０の側から順に少なくとも第２の環状オレフィン共重合体樹脂層２６３、第１の環状オレフィン共重合体樹脂層２６２、第３の環状オレフィン共重合体樹脂層２６４を備えている。第２実施形態の包装材料２００は、バリア層１４０と熱融着性樹脂層２６０の間に第２の接着樹脂層１５０を備えること、熱融着性樹脂層２６０の構成が異なること、それ以外は第１実施形態と同様であり、同じ符号を付して説明を省略する。
【００３４】
第２の接着樹脂層１５０は押出ラミネート法、共押出ラミネート法、ドライラミネート法等の方法によってバリア層１４０と熱融着性樹脂層２６０とを接着する樹脂層から成っている。第２の接着樹脂層１５０はバリア層１４０と熱融着性樹脂層２６０の接着強度が向上するので設ける方が好ましい。ドライラミネート法の場合には、例えば、ポリエステルポリオール−イソシアネート系、ポリエーテルポリオール−イソシアネート系、ポリウレタン−イソシアネート系等の主剤と硬化剤とからなる２液タイプのドライラミネート用接着剤が使用できる。押出ラミネート法及び共押出ラミネート法の場合には、低密度ポリエチレン、アイオノマー、エチレン−アクリル酸共重合体（ＥＡＡ）、エチレン−メタクリル酸共重合体（ＥＭＡＡ）、エチレン−アクリル酸メチル共重合体（ＥＭＡ）、エチレン−アクリル酸エチル共重合体（ＥＥＡ）、エチレン−メタクリル酸メチル共重合体（ＥＭＭＡ）等の樹脂が使用される。また、押出ラミネート法及び共押出ラミネート法の場合、第２の接着樹脂層１５０の接着強度を高めるためにバリア層１４０にアンカーコート層を設けることができる。アンカーコート層は、２液硬化型ウレタン系、イソシアネート系、ポリエチレンイミン系、有機チタネート系、ブタジエン系等のアンカーコート剤を用いて形成される。
【００３５】
熱融着性樹脂層２６０の第２の接着樹脂層１５０の側に備える第２の環状オレフィン共重合体樹脂層２６３及び内容物と接する最内層の第３の環状オレフィン共重合体樹脂層２６４は、環状オレフィン共重合体からなる樹脂を１０質量％以上８０質量％以下含むことが好ましい。第２の環状オレフィン共重合体樹脂層２６３と第３の環状オレフィン共重合体樹脂層２６４に挟まれた第１の環状オレフィン共重合体樹脂層２６２は、環状オレフィン共重合体からなる樹脂を８０質量％以上含むことが好ましい。熱融着性樹脂層２６０を構成する各環状オレフィン共重合体樹脂に配合される樹脂としては低密度ポリエチレン樹脂、直鎖状低密度ポリエチレン樹脂等のポリエチレン系樹脂が使用できる。
熱融着性樹脂層２６０の各層に含まれる環状オレフィン共重合体樹脂の比率を前記比率とすることにより、非吸着性、非透過性を備えつつ、シール温度の最適な範囲を広くすることができる。つまり、環状オレフィン共重合体が有する非吸着性等の効果備えつつ、環状オレフィン共重合体を用いることにより熱融着温度の最適な範囲が低密度ポリエチレンに比べ狭くなるという欠点を補完し、環状オレフィン共重合体樹脂の含有量をコントロールすることにより、非吸着性等と熱融着性を両立することができる。
【００３６】
〔第３実施形態〕
図５は本発明の第３実施形態に係る包装材料３００の層構成を示す概略断面図である。図５に示すように包装材料３００は、順に少なくとも熱可塑性樹脂層１１０、紙基材層１２０、第１の接着樹脂層１３０、バリア層１４０、第２の接着樹脂層１５０、環状オレフィン共重合体からなる樹脂を含む熱融着性樹脂層３６０を備えた構成である。
【００３７】
図５に示すように熱融着性樹脂層３６０が、第２の接着樹脂層１５０の側から順に少なくとも第１のポリエチレン樹脂層３６１、第１の環状オレフィン共重合体樹脂層３６２、第２の環状オレフィン共重合体樹脂層３６３を備えている。第３実施形態の包装材料３００は、熱融着性樹脂層３６０の構成が異なること以外は第２実施形態と同様である。
【００３８】
熱融着性樹脂層３６０の第２の接着樹脂層１５０の側に備える第１のポリエチレン樹脂層３６１は、第２の接着樹脂層１５０と第１の環状オレフィン共重合体樹脂層３６２とを接着させる層であり、第１の環状オレフィン共重合体樹脂層３６２及び第２の環状オレフィン共重合体樹脂層３６３は環状オレフィン共重合体を含有することにより、第１のポリエチレン樹脂層３６１を含むバリア層１４０側となる外側の成分が液体用紙容器１０へ移行することを防止すると共に内容物の成分が熱融着性樹脂層３６０に吸着されることを抑制するものである。
【００３９】
第１のポリエチレン樹脂層３６１は、第１実施形態で示した第１のポリエチレン樹脂層１６１と同様の樹脂が使用でき、低密度ポリエチレン、中密度ポリエチレン、高密度ポリエチレン、直鎖状低密度ポリエチレン等が使用できる。また、これらの樹脂を用いて第１のポリエチレン樹脂層３６１は単層としもよいし、２層以上の多層にすることもできる。第１の環状オレフィン共重合体樹脂層３６２は、環状オレフィン共重合体からなる樹脂を８０質量％以上含むことが好ましい。内容物と接する最内層の第２の環状オレフィン共重合体樹脂層３６３は、環状オレフィン共重合体からなる樹脂を１０質量％以上８０質量％以下含むことが好ましい。熱融着性樹脂層３６０を構成する各環状オレフィン共重合体樹脂に配合される樹脂としては低密度ポリエチレン樹脂、直鎖状低密度ポリエチレン樹脂等のポリエチレン系樹脂が使用できる。上記のように第１の環状オレフィン共重合体樹脂層３６２に含まれる環状オレフィン共重合体樹脂の比率より第２の環状オレフィン共重合体樹脂層３６３に含まれる環状オレフィン共重合体樹脂の比率を少なくすることにより、シール温度の最適な範囲を広くすることができる。
【００４０】
次に、図６、図７、図８を参照しながら液体用紙容器１０の頂部熱融着部１２の加熱圧着される状態を説明する。
【００４１】
まず、液体用紙容器１０の組立について説明する。包装材料に罫線を施し、所定の形状に打抜いたブランク（図示しない）から図１で示すような液体用紙容器１０を組み立てるには、略矩形のブランクを折り畳み対向する一方の端部を例えばフレームシールにより胴部熱融着部１１を熱融着して筒貼りし、組立完成前の筒状に胴貼りされ折り畳まれたフラットな状態とする。これを液体用紙容器充填密封装置に供給して、図６に示すように折り畳まれたフラットな状態の液体用紙容器を起函し両端に開口頂端部１４と開口底端部１５を備えた角筒状にされた組立完成前の液体用紙容器１０’とし、まず底部側の折罫で折り込み加熱、圧着して底部を成形し、開口頂端部１４より内容物を充填後、頂部形成板をくせ折りしてゲーブルトップ型（切妻型）を成形し、その後、内面を加熱し、最後に頂部形成板の頂部熱融着部１２を重合して圧着接合し頂部を形成することにより液体用紙容器１０の組立が完成する。なお、注出口部１３は内容物充填前に例えばブランクの所定位置に注出口部１３の外径よりやや大きい円形状に打ち欠いた穴部１６に取り付けられる。
【００４２】
図６は液体用紙容器の組立完成前の胴貼りされ折り畳まれた状態から起函され筒状にされた状態を示す斜視図である。起函され筒状にされた組立完成前の液体用紙容器１０’は、両端が開口とされ、一方に開口頂端部１４と他方に開口底端部１５を有している。まず開口底端部１５を折罫で折り込み加熱、圧着して底部を成形し、内容物が開口頂端部１４から充填される。その後、図７に示すように頂部形成板を折罫によりくせ折りする。なお、図７には図を簡明にするために注出口部１３は省略している。
【００４３】
つぎに図８を参照しながらくせ折りされた開口頂端部１４’の頂部熱融着部１２の内面及び外面が同時に加熱される状態について説明する。図８に示すように加熱装置本体（図示しない）は、外面加熱部２１と内面加熱部２２が設けられたチャンバー部２０を備えており、チャンバー部２０がくせ折りされた開口頂端部１４’に覆い被さるように下降して加熱し、加熱後、上昇してくせ折りされた開口頂端部１４’より離脱するという動作をするものである。加熱に際し、下降したチャンバー部２０は液体用紙容器のくせ折りされた開口頂端部１４’に覆い被さり、くせ折りされた開口頂端部１４’の内面及び外面は、内面加熱部２２及び外面加熱部２１により内外から囲まれた状態となり、装置本体内の熱風供給部より供給される所定温度に加熱された空気を外面加熱部２１及び内面加熱部２２の多数の熱風噴射小孔（図示しない）より図８に太線の矢印で示す如く、くせ折りされた開口頂端部１４’の接着すべき頂部熱融着部１２に向けて熱風を噴射するように構成されており、頂部熱融着部１２の内面の熱融着性樹脂層１６０及び外面の熱可塑性樹脂層１１０が同時に加熱溶融される。加熱後、チャンバー部２０を備えた装置本体は上昇し、くせ折りされた開口頂端部１４’より離脱する。次に頂部加圧装置（図示しない）で圧着接合され頂部熱融着部１２を形成することにより、図１に示すゲーブルトップ型の液体用紙容器１０が完成する。頂部熱融着部１２を圧着接合するために通常３００℃以上の高温熱風が頂部熱融着部１２を含む部分に吹き付けられる。このとき、熱風温度が高温になるほど、バブリングが発生しやすくなる。したがって、安定したシール状態を得るために熱風温度（シール温度）の最適な範囲が広いことが好ましい。
【００４４】
本発明の包装材料１００、２００、３００は、第１の接着樹脂層１３０にカルボン酸基含有化合物、エポキシ基含有化合物、シラン基含有化合物及び酸無水物含有化合物からなる群より選ばれた１種以上の化合物を含む構成とすることにより、熱融着性樹脂層１６０の内容物と接する側が環状オレフィン共重合体樹脂であっても頂部熱融着部１２にバブリングが発生することを抑制でき、シール温度範囲を広くできるので好ましいものである。また、底部熱融着部についても同様にバブリングが発生することを抑制できる。
【００４５】
なお、本発明は上述した実施形態に限定されるものではなく、代表的な構成例について次に列挙する。
（１）熱可塑性樹脂層１１０／紙基材層１２０／第１の接着樹脂層１３０／バリア層１４０／熱融着性樹脂層１６０〔第１のポリエチレン樹脂層１６１／第１の環状オレフィン共重合体樹脂層１６２／第２のポリエチレン樹脂層１６３〕
（２）熱可塑性樹脂層１１０／紙基材層１２０／第１の接着樹脂層１３０／バリア層１４０／熱融着性樹脂層１６０〔第１のポリエチレン樹脂層１６１／第１の環状オレフィン共重合体樹脂層１６２／第２のポリエチレン樹脂層１６３（環状オレフィン共重合体樹脂を１０質量％以上８０質量％以下含む）〕
（３）熱可塑性樹脂層１１０／紙基材層１２０／第１の接着樹脂層１３０（化合物を含む）／バリア層１４０／熱融着性樹脂層１６０〔第１のポリエチレン樹脂層１６１／第１の環状オレフィン共重合体樹脂層１６２／第２のポリエチレン樹脂層１６３〕
（４）熱可塑性樹脂層１１０／紙基材層１２０／第１の接着樹脂層１３０（化合物を含む）／バリア層１４０／熱融着性樹脂層１６０〔第１のポリエチレン樹脂層１６１／第１の環状オレフィン共重合体樹脂層１６２／第２のポリエチレン樹脂層１６３（環状オレフィン共重合体樹脂を１０質量％以上８０質量％以下含む）〕
（５）熱可塑性樹脂層１１０／紙基材層１２０／第１の接着樹脂層１３０／バリア層１４０／第２の接着樹脂層１５０／熱融着性樹脂層２６０〔第２の環状オレフィン共重合体樹脂層２６３／第１の環状オレフィン共重合体樹脂層２６２／第３の環状オレフィン共重合体樹脂層２６４〕＜第２実施形態＞
（６）熱可塑性樹脂層１１０／紙基材層１２０／第１の接着樹脂層１３０（化合物を含む）／バリア層１４０／第２の接着樹脂層１５０／熱融着性樹脂層２６０〔第２の環状オレフィン共重合体樹脂層２６３／第１の環状オレフィン共重合体樹脂層２６２／第３の環状オレフィン共重合体樹脂層２６４〕
（７）熱可塑性樹脂層１１０／紙基材層１２０／第１の接着樹脂層１３０／バリア層１４０／第２の接着樹脂層１５０／熱融着性樹脂層３６０〔第１のポリエチレン樹脂層３６１／第１の環状オレフィン共重合体樹脂層３６２／第２の環状オレフィン共重合体樹脂層３６３〕＜第３実施形態＞
（８）熱可塑性樹脂層１１０／紙基材層１２０／第１の接着樹脂層１３０（化合物を含む）／バリア層１４０／第２の接着樹脂層１５０／熱融着性樹脂層３６０〔第１のポリエチレン樹脂層３６１／第１の環状オレフィン共重合体樹脂層３６２／第２の環状オレフィン共重合体樹脂層３６３〕
【実施例】
【００４６】
さらに実施例を挙げて、本発明を詳しく説明する。
【００４７】
［実施例１］
紙基材層１２０として坪量３８０ｇ／ｍ2 の板紙を用い、バリア層１４０として厚さ１２μｍの二軸延伸ポリエチレンテレフタレートフィルム（ＰＥＴ）の片面に酸化アルミニウムの蒸着層（ＶＭ）を有する酸化アルミニウム蒸着ＰＥＴフィルム（ＶＭＰＥＴ）を用い、板紙の一方の面にアンカーコート剤（ＡＣ）を塗布し、第１の接着樹脂層１３０の樹脂としてエチレン−メタクリル酸共重合体（ＥＭＡＡ）を用い、板紙のＡＣ面とＶＭＰＥＴのＶＭ（蒸着層）とをＥＭＡＡを厚さ２５μｍで押出しながらサンドイッチラミネート法で積層した。次にＶＭＰＥＴのＰＥＴ面に２液硬化型のウレタン系接着剤をアンカーコート剤（ＡＣ）として塗布し、ＡＣ面に第２の接着樹脂層１５０の樹脂として低密度ポリエチレン（ＬＤＰＥ）を用い、厚さ２０μｍで押出し積層した。さらに、板紙の他方の面に、熱可塑性樹脂層１１０として低密度ポリエチレン（ＬＤＰＥ）を使用して厚さ２０μｍで押出コーティング法により積層した。
次に、厚さ２０μｍの第１のポリエチレン樹脂層３６１（直鎖状低密度ポリエチレン：ＬＬＤＰＥ）、厚さ５μｍの第１の環状オレフィン共重合体樹脂層３６２、
厚さ１０μｍの第２の環状オレフィン共重合体樹脂層３６３の３層を共押出法により第２の接着樹脂層１５０のＬＤＰＥ面に第１のポリエチレン樹脂層３６１が接するようにして熱融着性樹脂層３６０を積層し、包装材料を作製した。得られた包装材料の構成は、＜ＬＤＰＥ２０μｍ／板紙３８０ｇ／ｍ2 ／ＡＣ／ＥＭＡＡ２５μｍ／ＶＭＰＥＴ１２μｍ／ＡＣ／ＬＤＰＥ２０μｍ／熱融着性樹脂層３５μｍ＞なる液体用紙容器用包装材料とした。
各層に使用した樹脂または樹脂組成物は次の通り。
低密度ポリエチレン樹脂（ＬＤＰＥ）：低密度ポリエチレン（ＭＦＲ４．０ｇ／１０分、密度０．９２３ｇ／ｃｍ3 ）
直鎖状低密度ポリエチレン樹脂（ＬＬＤＰＥ）：直鎖状低密度ポリエチレン（ＭＦＲ８．０ｇ／１０分、密度０．９０４ｇ／ｃｍ3 ）
第１の環状オレフィン共重合体樹脂層３６２：環状オレフィンコポリマーＣＯＣ（ポリプラスチックス株式会社製、ＴＯＰＡＳ）
第２の環状オレフィン共重合体樹脂層３６３：環状オレフィンコポリマーＣＯＣ（ポリプラスチックス株式会社製、ＴＯＰＡＳ）２０質量％、直鎖状低密度ポリエチレン（ＭＦＲ８．０ｇ／１０分、密度０．９０４ｇ／ｃｍ3 ）８０質量％を十分に混錬して樹脂組成物を調整した。
【００４８】
［実施例２］
紙基材層１２０として坪量３８０ｇ／ｍ2 の板紙を用い、バリア層１４０として厚さ１２μｍの二軸延伸ポリエチレンテレフタレートフィルム（ＰＥＴ）の片面に酸化アルミニウムの蒸着層（ＶＭ）を有する酸化アルミニウム蒸着ＰＥＴフィルム（ＶＭＰＥＴ）を用い、板紙の一方の面にアンカーコート剤（ＡＣ）を塗布し、第１の接着樹脂層１３０の樹脂としてエチレン−メタクリル酸共重合体（ＥＭＡＡ）を用い、板紙のＡＣ面とＶＭＰＥＴのＶＭ（蒸着層）とをＥＭＡＡを厚さ２５μｍで押出しながらサンドイッチラミネート法で積層した。次にＶＭＰＥＴのＰＥＴ面に２液硬化型のウレタン系接着剤をアンカーコート剤（ＡＣ）として塗布し、ＡＣ面に第２の接着樹脂層１５０の樹脂として低密度ポリエチレン（ＬＤＰＥ）を用い、厚さ３０μｍで押出し積層した。さらに、板紙の他方の面に、熱可塑性樹脂層１１０として低密度ポリエチレン（ＬＤＰＥ）を使用して厚さ２０μｍで押出コーティング法により積層した。
次に、厚さ１０μｍの第２の環状オレフィン共重合体樹脂層２６３、厚さ５μｍの第１の環状オレフィン共重合体樹脂層２６２、厚さ１０μｍの第３の環状オレフィン共重合体樹脂層２６４の３層を共押出法により第２の接着樹脂層１５０のＬＤＰＥ面に第２の環状オレフィン共重合体樹脂層２６３が直接、接するようにして熱融着性樹脂層２６０を積層し、包装材料を作製した。得られた包装材料の構成は、＜ＬＤＰＥ２０μｍ／板紙３８０ｇ／ｍ2 ／ＡＣ／ＥＭＡＡ２５μｍ／ＶＭＰＥＴ１２μｍ／ＡＣ／ＬＤＰＥ３０μｍ／熱融着性樹脂層２５μｍ＞なる液体用紙容器用包装材料とした。
各層に使用した樹脂または樹脂組成物は次の通り。
ポリエチレン樹脂（ＬＤＰＥ）：低密度ポリエチレン（ＭＦＲ４．０ｇ／１０分、密度０．９２３ｇ／ｃｍ3 ）
第１の環状オレフィン共重合体樹脂層２６２：環状オレフィンコポリマーＣＯＣ（ポリプラスチックス株式会社製、ＴＯＰＡＳ）
第２の環状オレフィン共重合体樹脂層２６３：環状オレフィンコポリマーＣＯＣ（ポリプラスチックス株式会社製、ＴＯＰＡＳ）２０質量％、直鎖状低密度ポリエチレン（ＭＦＲ８．０ｇ／１０分、密度０．９０４ｇ／ｃｍ3 ）８０質量％を十分に混錬して樹脂組成物を調整した。
第３の環状オレフィン共重合体樹脂層２６４：環状オレフィンコポリマーＣＯＣ（ポリプラスチックス株式会社製、ＴＯＰＡＳ）２０質量％、直鎖状低密度ポリエチレン（ＭＦＲ８．０ｇ／１０分、密度０．９０４ｇ／ｃｍ3 ）８０質量％を十分に混錬して樹脂組成物を調整した。
【００４９】
［比較例１］
実施例１の熱融着性樹脂層３６０の第１の環状オレフィン共重合体樹脂層３６２の樹脂組成物を以下の樹脂組成物に変更した以外は実施例１と同様にして包装材料を作製した。
樹脂組成物：
第１の環状オレフィン共重合体樹脂層３６２：環状オレフィンコポリマーＣＯＣ（ポリプラスチックス株式会社製、ＴＯＰＡＳ）５０質量％、直鎖状低密度ポリエチレン（ＭＦＲ８．０ｇ／１０分、密度０．９０４ｇ／ｃｍ3 ）５０質量％を十分に混錬して樹脂組成物を調整した。
【００５０】
［比較例２］
実施例１の熱融着性樹脂層３６０の第２の環状オレフィン共重合体樹脂層３６３の樹脂組成物を以下の樹脂組成物に変更した以外は実施例１と同様にして包装材料を作製した。
樹脂組成物：
第２の環状オレフィン共重合体樹脂層３６３：環状オレフィンコポリマーＣＯＣ（ポリプラスチックス株式会社製、ＴＯＰＡＳ）
【００５１】
実施例１、２及び比較例１、２で得られた液体用紙容器用包装材料について、包装材料の非吸着性及び充填機適性について評価を行い、結果を表１に示した。
【００５２】
【表１】
2020055274.tif 000003
【００５３】
評価方法及び評価基準は次のとおりである。
〔非吸着性〕
包装材料を所定の罫線と所定のブランク形成用切刃を備えた抜型を搭載した打抜き機で打抜きブランクを作製した。次に、ブランクを折り曲げながら一方の対向する端縁を胴部熱融着部１１として重ね合わせフレームシールを行い、製函機にて貼加工して筒状の折り畳まれた液体用紙容器とした。
筒状のカートン組立装置等を搭載した紙容器充填密封装置で折り畳まれた液体用紙容器を起函して組立てて、図１に示すゲーブルトップ型の液体用紙容器１０を作製し、そのゲーブルトップ型の液体用紙容器１０に吟醸酒を充填し密封包装した。一方、ガラスビンに同じ吟醸酒を充填し密封包装した。そして、それぞれを常温（２５℃）で１０日間保存した後、ガラスビンとゲーブルトップ型の液体用紙容器１０の吟醸酒に含まれる酢酸イソアミルをガスクロマトグラフィーで定量分析し、ガラスビンの中の吟醸酒に含まれる酢酸イソアミルに対してゲーブルトップ型の液体用紙容器１０の中の吟醸酒に含まれる酢酸イソアミルの比率を残存率として求め、その酢酸イソアミルの残存率により非吸着性を評価した。なお、香りは吟醸酒の品質を決定する重要な要素であり、香気エステルである酢酸イソアミルは果実の香りに似た、極めて好ましい香気成分のひとつとされており、吟醸酒の香りの主成分のひとつをなす酢酸イソアミルに着目しその残存率を評価した。
【００５４】
［充填機適性］
前記紙容器充填密封装置のチャンバー部（図８参照）の温度を２４０℃から３６０℃の間で１０℃毎に変化させて液体内容物を充填し密封包装した。密封包装したゲーブルトップ型の液体用紙容器１０について、内容物の漏れやピンホールの有無を目視検査し、いずれも異常が認められなかった温度を適性温度とした。なお、ピンホールの有無はつぎのとおりである。
（ピンホールの確認方法）図１に示す液体用紙容器１０を頂部１７と底部１８との間で水平方向に切断して上下に二分し内容物を排除したものを供試サンプルとした。供試サンプルの頂部１７及び底部１８の切断口を上にして切断口から試験液を入れ、切断口を上にして約１時間静置した。その後、試験液が頂部１７及び底部１８の熱融着部を浸透していないかを破壊検査した。紙基材層１２０に着色が認められたものを不良とし、いずれも着色が認められなかったものを良好と判定した。なお、試験液としては、ミクロチェック浸透液（イチネンケミカルズ）を用いた。
【００５５】
表１に示すように実施例１、実施例２は酢酸イソアミルの残存率は良好で優れた非吸着性が認められた。また、シール温度の適性範囲も広く充填機適性も良好であった。比較例１は充填機適性が良好であったが、酢酸イソアミルの減少が著しく、非吸着性が劣るものであった。
比較例２は非吸着性は良好であったが、充填機適性においてシール温度の適性範囲が狭く、安定した実作業が困難なものであった。
【符号の説明】
【００５６】
１０                                  液体用紙容器
１０’                                組立完成前の液体用紙容器
１１                                  胴部熱融着部
１２                                  頂部熱融着部
１３                                  注出口部
１４                                  開口頂端部
１４’                                くせ折りされた開口頂端部
１５                                  開口底端部
１６                                  穴部
１７                                  頂部
１８                                  底部
２０                                  チャンバー部
２１                                  外面加熱部
２２                                  内面加熱部
１００、２００、３００                包装材料
１１０                                熱可塑性樹脂層
１２０                                紙基材層
１３０                                第１の接着樹脂層
１４０                                バリア層
１４１                                プラスチックフィルム
１４２                                蒸着層
１５０                                第２の接着樹脂層
１６０，２６０，３６０                熱融着性樹脂層
１６１、３６１                        第１のポリエチレン樹脂層
１６２、２６２、３６２                第１の環状オレフィン共重合体樹脂層
１６３                                第２のポリエチレン樹脂層
２６３、３６３                        第２の環状オレフィン共重合体樹脂層
２６４                                第３の環状オレフィン共重合体樹脂層
【図１】
2020055274.tif 000004
【図２】
2020055274.tif 000005
【図３】
2020055274.tif 000006
【図４】
2020055274.tif 000007
【図５】
2020055274.tif 000008
【図６】
2020055274.tif 000009
【図７】
2020055274.tif 000010
【図８】
2020055274.tif 000011